(57)【要約】【課題】  安定性および信頼性に優れた有機ＥＬ素子を実現する。【解決手段】  下記化１で表されるテトラアリールエテン誘導体を、有機ＥＬ素子の有機化合物層に用いる。【化１】2005133100.tif 000029本発明に用いるテトラアリールエテン誘導体は、結晶性が低く、安定なアモルファス状態の薄膜の形成を可能とする。【選択図】  なし【特許請求の範囲】
【請求項１】
下記化１で表され、芳香族残基三置換ハロゲン化エテンをグリニャール化し、ジ、トリ、テトラ、ペンタもしくはヘキサハロゲン化芳香族化合物とクロスカップリングするか、またはジ、トリ、テトラ、ペンタもしくはヘキサハロゲン化芳香族化合物をグリニャール化し、芳香族残基三置換ハロゲン化エテンとクロスカップリングするかによって得られるテトラアリールエテン誘導体を含有する有機化合物層を有する有機ＥＬ素子。
【化１】
2005133100.tif 000025
〔化１においてＡｒ１、Ａｒ２およびＡｒ３は、各々芳香族残基を表し、これらは同一でも異なるものであってもよい。ｎは２〜６の整数である。Ｌはｎ価の芳香族残基を表す。〕
【請求項２】
下記化２で表されるテトラアリールエテン誘導体を含む発光層を有する有機ＥＬ素子。
【化２】
2005133100.tif 000026
〔化２においてＡｒ１、Ａｒ２およびＡｒ３は、各々芳香族残基を表し、これらは同一でも異なるものであってもよい。ｎは２〜６の整数である。Ｌ０は、炭素数が２１以上のアリーレン基を表す。〕
【請求項３】
下記化３で表されるテトラアリールエテン誘導体を含む発光層を有する有機ＥＬ素子。
【化３】
2005133100.tif 000027
〔化３においてＡｒ１、Ａｒ２およびＡｒ３は、各々芳香族残基を表し、これらは同一でも異なるものであってもよい。ｎは２〜６の整数である。Ｌ０は、少なくとも一つ以上の縮合多環芳香族を含み、炭素数が２１以上のアリーレン基を表す。〕
【請求項４】
前記Ａｒ１、Ａｒ２またはＡｒ３で表される芳香族残基がフェニル基である請求項２または３に記載の有機ＥＬ素子。
【請求項５】
前記テトラアリールエテン誘導体が下記化４で表される請求項２〜４のいずれか１項に記載の有機ＥＬ素子。
【化４】
2005133100.tif 000028
〔化４において、Ｒ１、Ｒ２およびＲ３は、各々、アルキル基、アリール基、アルコキシ基、アリーロキシ基またはアミノ基を表し、これらは同一でも異なるものであってもよい。ｓ、ｔおよびｕは、各々、０または１〜５の整数である。Ｌ１１は、化２のＬ０、または、化３のＬ０と同様である。ｎ１は２〜４の整数である。〕
【請求項６】
さらに、少なくとも１層の正孔注入輸送層と少なくとも１層の電子注入輸送層とを有し、前記発光層が正孔注入輸送層と電子注入輸送層とで挟持されている請求項２〜５のいずれか１項に記載の有機ＥＬ素子。
【請求項７】
さらに、少なくとも１層の正孔注入層と少なくとも１層の正孔輸送層と少なくとも１層の電子注入輸送層とを有し、前記発光層が正孔輸送層と電子注入輸送層とで挟持されている請求項２〜５のいずれか１項に記載の有機ＥＬ素子。
【請求項８】
さらに、少なくとも１層の正孔注入層と少なくとも１層の正孔輸送層と少なくとも１層の電子注入層と少なくとも１層の電子輸送層とを有し、前記発光層が正孔輸送層と電子輸送層とで挟持されている請求項２〜５のいずれか１項に記載の有機ＥＬ素子。
【発明の詳細な説明】
【技術分野】
【０００１】
本発明は、有機ＥＬ（電界発光）素子に関し、詳しくは、有機化合物からなる積層構造薄膜に電界を印加して光を放出する素子に関する。
【背景技術】
【０００２】
有機ＥＬ素子は、蛍光性有機化合物を含む薄膜を、陰極と陽極とで挟んだ構成を有し、前記薄膜に電子および正孔を注入して再結合させることにより励起子（エキシトン）を生成させ、このエキシトンが失活する際の光の放出（蛍光・燐光）を利用して発光する素子である。
【０００３】
有機ＥＬ素子の特徴は、１０Ｖ程度の低電圧で１００〜１００００ｃｄ/ｍ２程度の高輝度の面発光が可能であり、また蛍光物質の種類を選択することにより青色から赤色までの発光が可能なことである。
【０００４】
一方、有機ＥＬ素子の問題点は、発光寿命が短く、保存耐久性、信頼性が低いことであり、この原因としては、
（１） 有機化合物の物理的変化
（結晶ドメインの成長などにより界面の不均一化が生じ、素子の電荷注入能の劣化・短絡・絶縁破壊の原因となる。特に分子量５００以下の低分子化合物を用いると結晶粒の出現・成長が起こり、膜性が著しく低下する。また、ＩＴＯ等の界面が荒れていても、顕著な結晶粒の出現・成長が起こり、発光効率の低下や、電流のリークを起こし、発光しなくなる。また、部分的非発光部であるダークスポットの原因にもなる。）
【０００５】
（２） 陰極の酸化・剥離
（電子の注入を容易にするために仕事関数の小さな金属としてＮａ・Ｍｇ・Ａｌなどを用いてきたが、これらの金属は大気中の水分や酸素と反応したり、有機層と陰極の剥離が起こり、電荷注入ができなくなる。特に高分子化合物などを用い、スピンコートなどで成膜した場合、成膜時の残留溶媒や分解物が電極の酸化反応を促進し、電極の剥離が起こり部分的な非発光部を生じさせる。）
【０００６】
（３） 発光効率が低く、発熱量が多いこと
（有機化合物中に電流を流すので、高い電界強度下に有機化合物を置かねばならず、発熱からは逃れられない。その熱のため、有機化合物の溶融・結晶化・熱分解などにより素子の劣化・破壊が起こる。）
【０００７】
（４）有機化合物層の光化学的変化・電気化学的変化
などが挙げられる。
【０００８】
特に、青色発光素子に関しては、信頼性が高く安定な素子を提供する青色発光材料は少ない（例えば、非特許文献１）。一般に、青色発光材料は結晶性が高く、例えばアリールエテンは高い蛍光量子収率を持つにも関わらず、結晶性が高く、この化合物を発光材料に用いて、素子を作製しても高輝度・高効率で信頼性の高い素子を提供できなかった。また、今まで報告されたアリールエテン系化合物は、ウィッティッヒ ( Wittig ) 反応で合成されるため、エテンのすべてに、芳香環を導入することができず、化学的安定性が低いこと、分子量が小さく、コンフォメイションの安定構造が存在するため薄膜のアモルファス性が低く結晶化しやすいことが問題であった（例えば、特許文献１）。
【０００９】
また、特許文献２には、炭素数６〜２０のアリール基の３個置換したトリアリールビニル基が炭素数６〜２０のアリーレン基を介して連結されたジオレフィン化合物が開示されており、このジオレフィン化合物からなる発光層を有する有機ＥＬ素子が提案されている。このようなジオレフィン化合物は、ジアリールハロゲン化メタンをグリニャール化し、これとジベンゾイルアリールとを反応させて、さらに脱水することによって得ている。このため、副反応残留物が多く、ＥＬ素子に使用した場合蛍光を消光したりする欠点がある。
【非特許文献１】C.Adachi,et al., Appli.Phys.Lett,.56,799(1990)
【特許文献１】特開平２−１６０８９４号公報
【特許文献２】特開平６−１００８５７号公報
【発明の開示】
【発明が解決しようとする課題】
【００１０】
本発明の目的は、特に物理的変化や光化学的変化、電気化学的変化の少ない光・電子機能材料としてテトラアリールエテン誘導体を用い、信頼性および発光効率の高い種々の発光色を持った、特に青色の発光色を持った有機ＥＬ素子を実現することである。特に、分子量の大きな化合物を蒸着法で形成した有機薄膜を用い、素子の駆動時の駆動電圧上昇や輝度の低下、電流のリーク、部分的な非発光部の出現・成長を抑えた高信頼性の高輝度発光素子を実現することである。
【課題を解決するための手段】
【００１１】
このような目的は、下記（１）〜（８）の本発明により達成される。
（１）下記化１で表され、芳香族残基三置換ハロゲン化エテンをグリニャール化し、ジ、トリ、テトラ、ペンタもしくはヘキサハロゲン化芳香族化合物とクロスカップリングするか、またはジ、トリ、テトラ、ペンタもしくはヘキサハロゲン化芳香族化合物をグリニャール化し、芳香族残基三置換ハロゲン化エテンとクロスカップリングするかによって得られるテトラアリールエテン誘導体を含有する有機化合物層を有する有機ＥＬ素子。
【００１２】
【化１】
2005133100.tif 000002
〔化１においてＡｒ１、Ａｒ２およびＡｒ３は、各々芳香族残基を表し、これらは同一でも異なるものであってもよい。ｎは２〜６の整数である。Ｌはｎ価の芳香族残基を表す。〕
【００１３】
（２）下記化２で表されるテトラアリールエテン誘導体を含む発光層を有する有機ＥＬ素子。
【化２】
2005133100.tif 000003
〔化２においてＡｒ１、Ａｒ２およびＡｒ３は、各々芳香族残基を表し、これらは同一でも異なるものであってもよい。ｎは２〜６の整数である。Ｌ０は、炭素数が２１以上のアリーレン基を表す。〕
【００１４】
（３）下記化３で表されるテトラアリールエテン誘導体を含む発光層を有する有機ＥＬ素子。
【化３】
2005133100.tif 000004
〔化３においてＡｒ１、Ａｒ２およびＡｒ３は、各々芳香族残基を表し、これらは同一でも異なるものであってもよい。ｎは２〜６の整数である。Ｌ０は、少なくとも一つ以上の縮合多環芳香族を含み、炭素数が２１以上のアリーレン基を表す。〕
【００１５】
（４）前記Ａｒ１、Ａｒ２またはＡｒ３で表される芳香族残基がフェニル基である上記（２）または（３）の有機ＥＬ素子。
（５）前記テトラアリールエテン誘導体が下記化４で表される上記（２）〜（４）のいずれかの有機ＥＬ素子。
【化４】
2005133100.tif 000005
〔化４において、Ｒ１、Ｒ２およびＲ３は、各々、アルキル基、アリール基、アルコキシ基、アリーロキシ基またはアミノ基を表し、これらは同一でも異なるものであってもよい。ｓ、ｔおよびｕは、各々、０または１〜５の整数である。Ｌ１１は、化２のＬ０、または、化３のＬ０と同様である。ｎ１は２〜４の整数である。〕
【００１６】
（６）さらに、少なくとも１層の正孔注入輸送層と少なくとも１層の電子注入輸送層とを有し、前記発光層が正孔注入輸送層と電子注入輸送層とで挟持されている上記（２）〜（５）のいずれかの有機ＥＬ素子。
（７）さらに、少なくとも１層の正孔注入層と少なくとも１層の正孔輸送層と少なくとも１層の電子注入輸送層とを有し、前記発光層が正孔輸送層と電子注入輸送層とで挟持されている上記（２）〜（５）のいずれかの有機ＥＬ素子。
（８）さらに、少なくとも１層の正孔注入層と少なくとも１層の正孔輸送層と少なくとも１層の電子注入層と少なくとも１層の電子輸送層とを有し、前記発光層が正孔輸送層と電子輸送層とで挟持されている上記（２）〜（５）のいずれかの有機ＥＬ素子。
【００１７】
（作用）
本発明の有機ＥＬ素子は上記化１〜３、好ましくは化４に示されるテトラアリールエテン誘導体を適宜選択して有機化合物層に用いるため、高輝度が安定して得られる。また、耐熱性・耐久性が高く、素子電流密度も１００ｍＡｃｍ−２程度でも安定した駆動が可能である。
【００１８】
上記のテトラアリールエテン誘導体の蒸着膜は安定なアモルファス状態なので、薄膜の膜物性が良好となりムラがなく均一な発光が可能である。また、大気下で、ほとんどの化合物が一年以上安定であり結晶化を起こさない。
【００１９】
また、本発明の有機ＥＬ素子は、低駆動電圧で効率よく発光する。
【００２０】
なお、本発明の有機ＥＬ素子の発光極大波長は、３５０〜７００ｎｍ程度である。
【００２１】
上記のテトラアリールエテン誘導体は、芳香族残基三置換ハロゲン化エテンをグリニャール化し、ジ〜ヘキサハロゲン化芳香族化合物とクロスカップリングするか、またはジ〜ヘキサハロゲン化芳香族化合物をグリニャール化し、芳香族残基三置換ハロゲン化エテンとクロスカップリングするかによって得ている。このため、高純度品が得られ、出発原料を適宜選択することによって、目的に応じ多種多様の反応生成物を得ることができる。
【００２２】
また、有機化合物層のうち発光層に上記化合物を用いる場合、テトラアリールエテン誘導体のうち、Ｌがアリーレン基であるものについては、アリーレン基の炭素数が２１以上であるものが好ましい（化３、化４参照）。アリーレン基の炭素数を２１以上とすることで、薄膜状態での安定性が高くなり、結晶化がさらに抑制される。
【００２３】
なお、特開平６−１００８５７号公報には炭素数６〜２０のアリール基の３個置換したトリアリールビニル基が炭素数６〜２０のアリーレン基を介して連結されたジオレフィン化合物が開示されており、このジオレフィン化合物からなる発光層を有する有機ＥＬ素子が提案されている。この場合のジオレフィン化合物は、本発明のものと一部重複するが、これらの化合物は、本発明と異なり、ジアリールハロゲン化メタンをグリニャール化し、これとジベンゾイルアリールとを反応させて、さらに脱水することによって得ている。
【００２４】
このように、連結基のアリーレン基の炭素数が６〜２０であるものは、炭素数２１以上のものに比べ、発光材料としたとき、薄膜状態での安定性にやや劣り、このため素子の寿命が短かくなりやすく、発光輝度が低下しやすくなる。
【００２５】
また、上記の合成経路を経て得られるものは、本発明における合成経路を経て得られるものに比べ、不純物が多く薄膜安定性が低下し、素子としたとき寿命が短かくなり、発光輝度が低下する。
【発明の効果】
【００２６】
本発明に用いるテトラアリールエテン誘導体は、結晶性が低く、アモルファス状態の良好な膜を形成することができるので、有機ＥＬ素子用化合物、具体的には青色発光材料、電子注入輸送材料、あるいは正孔注入輸送材料として用いた場合、本発明の有機ＥＬ素子は連続発光光であり、輝度の低下が小さく、ダークスポットや電流リークの発生がない信頼性の高い素子となる。例えば発光層に用いた場合１万ｃｄ／ｍ２以上の高輝度の青色発光が可能となる。
【発明を実施するための最良の形態】
【００２７】
以下、本発明の具体的構成について詳細に説明する。
【００２８】
本発明の有機ＥＬ素子（以下「ＥＬ素子」ともいう。）は、少なくとも１層の有機化合物層を有し、少なくとも１層の有機化合物層が化５で表されるテトラアリールエテン誘導体を含有する。本発明の有機ＥＬ素子の構成例を図１に示す。同図に示される有機ＥＬ素子１は、基板２上に、陽極３、正孔注入輸送層４、発光層５、電子注入輸送層６、陰極７を順次有する。
【００２９】
【化５】
2005133100.tif 000006
【００３０】
発光層は、正孔および電子の注入機能、それらの輸送機能、正孔と電子の再結合により励起子を生成させる機能を有する。正孔注入輸送層は、陽極からの正孔の注入を容易にする機能、正孔を輸送する機能および電子の輸送を妨げる機能を有し、電子注入輸送層は、陰極からの電子の注入を容易にする機能、電子を輸送する機能および正孔の輸送を妨げる機能を有するものであり、これらの層は、発光層へ注入される正孔や電子を増大・閉じ込めさせ、再結合領域を最適化させ、発光効率を改善する。電子注入輸送層および正孔注入輸送層は、発光層に用いる化合物の電子注入、電子輸送、正孔注入、正孔輸送の各機能の高さを考慮し、必要に応じて設けられる。例えば、発光層に用いる化合物の正孔注入輸送機能または電子注入輸送機能が高い場合には、正孔注入輸送層または電子注入輸送層を設けずに、発光層が正孔注入輸送層または電子注入輸送層を兼ねる構成とすることができる。また、場合によっては正孔注入輸送層および電子注入輸送層のいずれも設けなくてよい。また、正孔注入輸送層および電子注入輸送層は、それぞれにおいて、注入機能をもつ層と輸送機能をもつ層とを別個に設けてもよい。
【００３１】
化５で表されるテトラアリールエテン誘導体（以下「化５の化合物」ともいう。）は、その化合物の種類によって、正孔の注入ないし輸送機能をもつ正孔注入輸送性化合物として、電子の注入ないし輸送機能をもつ電子注入輸送性化合物として、また比較的ニュートラルな化合物は発光材料として適宜使用することができる。
【００３２】
また、組み合わせる発光層や電子注入輸送層や正孔注入輸送層のキャリア移動度やキャリア密度（イオン化ポテンシャル・電子親和力により決まる）を考慮しながら、膜厚をコントロールすることで、再結合領域・発光領域を自由に設計することが可能であり、発光色の設計や、両電極の干渉効果による発光輝度・発光スペクトルの制御や、発光の空間分布の制御を可能にできる。
【００３３】
本発明に用いられる化５のテトラアリールエテン誘導体について説明すると、化５において、Ａｒ１、Ａｒ２およびＡｒ３は、各々芳香族残基を表し、これらは同一でも異なるものであってもよい。
【００３４】
Ａｒ１〜Ａｒ３で表される芳香族残基としては、芳香族炭化水素基（アリール基）、芳香族複素環基が挙げられる。芳香族炭化水素基としては、単環もしくは多環の芳香族炭化水素基であってよく、縮合環や環集合も含まれる。芳香族炭化水素基は、総炭素数が６〜３０のものが好ましく、置換基を有するものであってもよい。置換基を有する場合の置換基としては、アルキル基、アリール基、アルコキシ基、アリーロキシ基、アミノ基等が挙げられる。この置換基については後述する。芳香族炭化水素基としては、例えばフェニル基、アルキルフェニル基、アルコキシフェニル基、アリールフェニル基、アリーロキシフェニル基、アミノフェニル基、ビフェニル基、ナフチル基、アントリル基、ピレニル基、ペリレニル基などが挙げられる。
【００３５】
また、芳香族複素環基としては、ヘテロ原子としてＯ、Ｎ、Ｓを含むものが好ましく、５員環であっても６員環であってもよい。具体的には、チエニル基、フリル基、ピローリル基、ピリジル基などが挙げられる。
【００３６】
Ａｒ１〜Ａｒ３で表される芳香族残基としては、特にフェニル基が好ましい。
【００３７】
ｎは２〜６の整数であり、特に２〜４の整数であることが好ましい。
【００３８】
Ｌはｎ価の芳香族残基を表すが、特に芳香族炭化水素、芳香族複素環、芳香族エーテル（芳香族チオエーテルを含む。）または芳香族アミンから誘導される２〜６価、特に２〜４価の残基であることが好ましい。これらの芳香族残基は、さらに置換基を有するものであってもよい。
【００３９】
なお、このなかで、発光材料とするとき、Ｌは、オキシ基（−Ｏ−）、チオ基（−Ｓ−）、イミノ基（−ＮＲ０−：Ｒ０はアリール基）、複素環ジイル基、アルケニレン基およびアルキレン基のうちの１種以上が介在したアリーレン基、炭素数が２１以上、好ましくは２１〜１００、さらに好ましくは２４〜５０のアリーレン基、芳香族炭化水素の３〜６価の残基または芳香族複素環、芳香族エーテルもしくは芳香族アミンの２〜６価の残基であるもの、すなわち化２で表される化合物（化５において、Ｌ０は上記のＬを表す。）が好ましい。
【００４０】
化５のなかでも化６で示されるテトラアリールエテン誘導体が好ましい。
【００４１】
【化６】
2005133100.tif 000007
化６について説明すると、Ｒ１、Ｒ２およびＲ３は、各々、アルキル基、アリール基、アルコキシ基、アリーロキシ基またはアミノ基を表し、これらは同一でも異なるものであってもよい。
【００４２】
Ｒ１〜Ｒ３で表されるアルキル基としては、炭素数１〜１０のものが好ましく、直鎖状であっても分岐を有するものであってもよく、さらには置換基を有するものであってもよく、例えばメチル基、エチル基、ｎ−プロピル基、ｉ−プロピル基、ｎ−ブチル基、ｔ−ブチル基等が挙げられる。
【００４３】
Ｒ１〜Ｒ３で表されるアリール基としては、炭素数６〜２０のものが好ましく、置換基を有するものであってもよく、例えばフェニル基、ｏ−トリル基、ｍ−トリル基、ｐ−トリル基、ナフチル基、アントリル基等が挙げられる。
【００４４】
Ｒ１〜Ｒ３で表されるアルコキシ基としては、アルコキシ基のアルキル基部分の炭素数が１〜６のものが好ましく、例えばメトキシ基、エトキシ基、ｔ−ブトキシ基等が挙げられる。
【００４５】
Ｒ１〜Ｒ３で表されるアリーロキシ基としては、フェノキシ基、４−メチルフェノキシ基、４−（ｔ−ブチル）フェノキシ基等が挙げられる。
【００４６】
Ｒ１〜Ｒ３で表されるアミノ基としては、置換基を有するものが好ましく、例えばジメチルアミノ基、ジエチルアミノ基、ジフェニルアミノ基、ビス（ビフェニル）アミノ基等が挙げられる。
【００４７】
ｓ、ｔおよびｕは、各々、０または１〜５の整数であり、ｓ、ｔ、ｕが２以上の整数であるとき、Ｒ１同士、Ｒ２同士、Ｒ３同士は、各々同一でも異なるものであってもよい。
【００４８】
化６において、ｓ、ｔおよびｕは、各々、０または１であることが好ましく、特に０であること、すなわち無置換のフェニル基であることが好ましい。
【００４９】
Ｌ１は、アリーレン基、アレーントリイル基、アレーンテトライル基、複素環ジイル基、複素環トリイル基、複素環テトライル基、トリアリールアミンもしくはその多量体のジイル基、トリアリールアミンもしくはその多量体のトリイル基、トリアリールアミンもしくはその多量体のテトライル基、アリール置換複素環ジイル基、アリール置換複素環トリイル基またはアリール置換複素環テトライル基を表す。これらはさらに置換されていてもよい。Ｌ１で表されるアリーレン基、アレーントリイル基、アレーンテトライル基は、オキシ基（−Ｏ−）、チオ基（−Ｓ−）、イミノ基（−ＮＲ０−：Ｒ０はフェニル基等のアリール基）、複素環ジイル基、アルケニル基およびアルキレン基のうちの１種以上が介在していてもよい。
【００５０】
このようなアリーレン基、アレーントリイル基、アレーンテトライル基は、総炭素数が６以上、さらには２１以上、特に２１〜１００、さらに特には２４〜５０であることが好ましい。Ｌ１で表されるアリーレン基として、具体的にはフェニレン基、ビフェニレン基、ナフチレン基、ジフェニルエーテルジイル基、ジフェニルチオエーテルジイル基、ジフェニルメチルジイル基、ジフェニルオキサジアゾールジイル基、テルフェニレン基等が挙げられる。アレーントリイル基としては、ベンゼントリイル基、クアテルフェニルトリイル基等が挙げられる。アレーンテトライル基としては、テトラフェニルエテンテトライル基等が挙げられる。このような基にはフェニルエチリル基等が置換されていてもよい。
【００５１】
Ｌ１で表される複素環ジイル基としては、チオフェンジイル基、フランジイル基、ピリジンジイル基、ビチオフェンジイル基、ビフランジイル基、ビピリジンジイル基、ピラジンジイル基、ピロールジイル基、ビピロールジイル基、キノリンジイル基、オキサジアゾールジイル基、キノキサリンジイル基、ジフェニルキノキサリンジイル基等が挙げられる。複素環トリイル基としてはイソキノリントリイル基等が挙げられ、複素環テトライル基としては、キノキサリンテトライル基等が挙げられる。これらの基は、さらにメトキシ基等の置換基を有していてもよい。
【００５２】
Ｌ１で表されるトリアリールアミンまたはその多量体のジイル基としては、トリフェニルアミンジイル基等が挙げられ、トリアリールアミンまたはその多量体のトリイル基としては、トリフェニルアミントリイル基等が挙げられる。またトリアリールアミンまたはその多量体のテトライル基としては、Ｎ，Ｎ’−テトラフェニル−４，４’−ジアミノ−１，１’−ビフェニルテトライル基等が挙げられる。なお、トリアリールアミンの多量体は通常２〜４量体程度のものである。
【００５３】
Ｌ１で表されるアリール置換複素環ジイル基としては、ジフェニルオキサジアゾールジイル基等が挙げられ、アリール置換複素環トリイル基としては、ジフェニルオキサジアゾールトリイル基、ジフェニルキノキサリントリイル基等が挙げられ、アリール置換複素環テトライル基としては、ジフェニルキノキサリンテトライル基等が挙げられる。
【００５４】
Ｌ１の好適例を以下に示すが、本発明はこれらに限定されるものではない。
【００５５】
【化７】
2005133100.tif 000008
【００５６】
【化８】
2005133100.tif 000009
【００５７】
【化９】
2005133100.tif 000010
【００５８】
【化１０】
2005133100.tif 000011
【００５９】
【化１１】
2005133100.tif 000012
【００６０】
【化１２】
2005133100.tif 000013
【００６１】
化６において、ｎ１はＬ１の価数によるが、２〜４の整数であり、さらには２、３、特には２であることが好ましい。
【００６２】
なお、正孔注入輸送性化合物として用いるときのＬ１としては、複素環ジイル基、複素環トリイル基、複素環テトライル基、トリアリールアミン誘導体ジイル基、トリアリールアミン誘導体トリイル基、トリアリールアミン誘導体テトライル基またはイミノ基（−ＮＲ０−：Ｒ０はアリール基）が介在してもよいアリーレン基、アレーントリイル基もしくはアレーンテトライル基であることが好ましい。
【００６３】
また、電子注入輸送性化合物として用いるときのＬ１としては、オキシ基（−Ｏ−）、チオ基（−Ｓ−）、複素環ジイル基およびアルキレン基のうちの１種以上が介在していてもよいアリーレン基、アレーントリイル基もしくはアレーンテトライル基、複素環ジイル基、複素環トリイル基、複素環テトライル基、アリール置換複素環ジイル基、アリール置換複素環トリイル基、またはアリール置換複素環テトライル基であることが好ましい。
【００６４】
また、発光材料として用いるときのＬ１としては、オキシ基（−Ｏ−）、チオ基（−Ｓ−）、イミノ基（−ＮＲ０−：Ｒ０はアリール基）、複素環ジイル基、アルケニレン基およびアルキレン基のうちの１種以上が介在したアリーレン基、炭素数が２１以上、さらに好ましくは２１〜１００、特に好ましくは２４〜５０のアリーレン基、オキシ基（−Ｏ−）、チオ基（−Ｓ−）、イミノ基（−ＮＲ０：Ｒ０はアリール基）、複素環ジイル基、アルケニレン基およびアルキレン基のうちの１種以上が介在してもよいアレーントリイル基もしくはアレーンテトライル基、複素環ジイル基、複素環トリイル基、複素環テトライル基、トリアリールアミンもしくはその多量体のジイル基、トリアリールアミンもしくはその多量体のトリイル基、トリアリールアミンもしくはその多量体のテトライル基、アリール置換複素環ジイル基、アリール置換複素環トリイル基またはアリール置換複素環テトライル基であるもの、すなわち、化４で表される化合物（化４において、Ｌ１１は上記のＬ１を表す。）が好ましい。
【００６５】
このようなテトラアリールエテン誘導体の好適例を以下に示すが、本発明はこれらに限定されるものではない。なお、化１３は一般式であり、化１４〜化２１では化１３の表示を用いて示している。Ｒ１１〜Ｒ１５、Ｒ２１〜Ｒ２５、Ｒ３１〜Ｒ３５については、すべて水素のときはＨとし、いずれかが置換基のときは置換基のみを示すものとする。なお、併せて、化合物の属性を記す。正孔注入輸送性化合物のときはｎ、電子注入輸送性化合物のときはｅとし、特に示さないものは弱い電子輸送性もしくはニュートラル（バイボール）とする。このなかの化合物のうち、青色発光材料とできるのは化合物Ｎｏ．１〜４、１４、２１、２３〜２６、３２、４２、４３、４７〜５９等である。
【００６６】
【化１３】
2005133100.tif 000014
【００６７】
【化１４】
2005133100.tif 000015
【００６８】
【化１５】
2005133100.tif 000016
【００６９】
【化１６】
2005133100.tif 000017
【００７０】
【化１７】
2005133100.tif 000018
【００７１】
【化１８】
2005133100.tif 000019
【００７２】
【化１９】
2005133100.tif 000020
【００７３】
【化２０】
2005133100.tif 000021
【００７４】
【化２１】
2005133100.tif 000022
【００７５】
【化２２】
2005133100.tif 000023
【００７６】
【化２３】
2005133100.tif 000024
【００７７】
本発明のテトラアリールエテン誘導体は、
（１）ハロゲン化トリフェニルエテン化合物等の芳香族残基三置換ハロゲン化エーテルをグリニャール化し、ＮｉＣｌ２（ｄｐｐｐ）〔ｄｐｐｐ：ジフェニルフォスフィノプロパン〕等のＮｉ錯体などを用いて、ジハロゲン化アリール誘導体等のジ、トリ、テトラ、ペンタもしくはヘキサハロゲン化芳香族化合物とクロスカップリングする方法、
（２）ジハロゲン化アリール誘導体等のジ、トリ、テトラ、ペンタもしくはヘキサハロゲン化芳香族化合物をグリニャール化し、ＮｉＣｌ２（ｄｐｐｐ）等のＮｉ錯体などを用いてハロゲン化トリフェニルエテン誘導体等の芳香族残基三置換ハロゲン化エテンとクロスカップリングする方法、等を用いて合成できる。
【００７８】
このようにして合成された化合物は、元素分析、質量分析、赤外吸収スペクトル、１Ｈ核磁気共鳴吸収（ＮＭＲ）スペクトルなどによって同定することができる。
【００７９】
本発明に用いる化５のテトラアリールエテン誘導体は、５００〜２０００程度の分子量をもち、２００〜３５０℃の高融点を有し、８０〜２５０℃のガラス転移温度（Ｔｇ）を示す。従って、通常の真空蒸着等により透明で室温以上でも安定なアモルファス状態の平滑で良好な膜を形成し、しかもその良好な膜の状態が長期間に渡って維持される。
【００８０】
化５の化合物を発光層に用いる場合について説明する。発光層には化５の化合物のほか、他の蛍光性物質を用いてもよく、他の蛍光性物質としては、例えば、特開昭６３−２６４６９２号公報に開示されているような化合物、例えば、キナクリドン、ルブレン、スチリル系色素やトリス（８−キノリノラト）アルミニウム等の金属錯体色素等の化合物から選択される少なくとも１種が挙げられる。このような蛍光性物質の含有量は、化５の化合物の５モル％以下とすることが好ましい。このような化合物を適宜選択して添加することにより、発光光を長波長側にシフトすることができる。
【００８１】
また、発光層には、一重項酸素クエンチャーが含有されていてもよい。このようなクエンチャーとしては、ニッケル錯体や、ルブレン、ジフェニルイソベンゾフラン、三級アミン等が挙げられる。このようなクエンチャーの含有量は、化５の化合物の１０モル％以下とすることが好ましい。
【００８２】
化５の化合物を発光層に用いる場合、正孔注入輸送層および電子注入輸送層には、通常の有機ＥＬ素子に用いられている各種有機化合物、例えば、特開昭６３−２９５６９５号公報、特開平２−１９１６９４号公報、特開平３−７９２号公報等に記載されている各種有機化合物を用いることができる。例えば、正孔注入輸送層には、芳香族三級アミン、ヒドラゾン誘導体、カルバゾール誘導体、トリアゾール誘導体、イミダゾール誘導体、アミノ基を有するオキサジアゾール誘導体等を用いることができ、また、電子注入輸送層には、アルミキノリノールなどの有機金属錯体誘導体、オキサジアゾール誘導体、ピリジン誘導体、ピリミジン誘導体、キノリン誘導体、キノキサリン誘導体、ジフェニルキノン誘導体、ペリレン誘導体、ニトロ置換フルオレン誘導体等を用いることができる。
【００８３】
正孔注入輸送層を正孔注入層と正孔輸送層とに分けて設層する場合は、正孔注入輸送層用の化合物のなかから好ましい組合せを選択して用いることができる。このとき、陽極（ＩＴＯ等）側からイオン化ポテンシャルの小さい化合物の層の順に積層することが好ましい。また陽極表面には薄膜性の良好な化合物を用いることが好ましい。例えば、８個以上のオリゴチオフェンやポリチオフェンの蒸着膜を正孔注入兼ＩＴＯ表面改質層として用い、テトラフェニルジアミノビフェニル誘導体（ＴＰＤ）や化合物Ｎｏ．３を正孔輸送層として用いるのが好ましい。素子化する場合、蒸着を用いているので１〜１０ｎｍ程度の薄い膜も、均一かつピンホールフリーとすることができるので、各種の化合物を用いても、発光色の色調変化や再吸収による効率の低下を防ぐことができる。
【００８４】
電子注入輸送層を電子注入層と電子輸送層とに分けて設層する場合は、電子注入輸送層用の化合物のなかから好ましい組合せを選択して用いることができる。このとき、陰極側から電子親和力の値の大きい化合物の層の順に積層することが好ましい。このような積層順については電子注入輸送層を２層以上設けるときも同様である。
【００８５】
なお、本発明では、発光層を電子注入輸送性化合物と正孔注入輸送性化合物との混合層とすることも好ましい。そして、このような混合層に化５の化合物を含有させる。化５の化合物を蛍光性物質として含有させる場合、より具体的には、化５の化合物が電子注入輸送性化合物であるとき、他の正孔注入輸送性化合物をさらに添加することが好ましく、化５の化合物が正孔注入輸送性化合物であるときは、他の電子注入輸送性化合物をさらに添加することが好ましい。上記の混合層における電子注入輸送性化合物と正孔注入輸送性化合物との混合比は、重量比で、電子注入輸送性化合物：正孔注入輸送性化合物が６０：４０〜４０：６０であることが好ましく、特には５０：５０程度であることが好ましい。
【００８６】
この混合層に供する電子注入輸送性化合物は、上記の電子注入輸送層用の化合物のなかから、また正孔注入輸送性化合物は、上記の正孔注入輸送層用の化合物のなかから選択して用いることができる。また、場合によっては化５の化合物から選択して用いてもよく、化５の化合物同士で混合層を構成してもよい。さらに、混合層において、電子注入輸送性化合物、正孔注入輸送性化合物は各々１種のみ用いても２種以上を併用してもよい。また、混合層には発光強度を高めるために、化５の化合物や他の蛍光性物質をドープして用いてもよい。
【００８７】
さらに、他の電子注入輸送性化合物および他の正孔注入輸送性化合物の混合層とし、このような混合層に化５の化合物をドープして用いてもよい。
【００８８】
このような混合層をＥＬ素子に適用することによって、素子の安定性が向上する。
【００８９】
次に化５の化合物を正孔注入輸送層に用いる場合について説明する。化５の化合物を正孔注入輸送層に用いる場合、発光層に用いる蛍光性物質は、化５の化合物より長波長の蛍光をもつものから選択すればよく、例えば、上記した、発光層において化５の化合物と併用される蛍光性物質の１種以上から適宜選択すればよい。なお、このような場合、発光層にも化５の化合物を用いることができる。また、化５の化合物は、正孔注入輸送層を兼ねた発光層にも用いることができる。
【００９０】
さらに化５の化合物を電子注入輸送層に用いる場合について説明する。この場合、発光層に用いる蛍光性物質は、化５の化合物より長波長もしくは同程度の波長の蛍光をもつものを用いればよい。例えば、上記した発光層において化５の化合物と併用できる蛍光性物質のなかから選択して用いることができる。また、化５の化合物は、このような構成において、さらに発光層にも用いることができる。また、化５の化合物は電子注入輸送層を兼ねた発光層にも用いることができる。
【００９１】
なお、上記において、他の蛍光性物質を主に発光層に用いる場合、化５の化合物を蛍光性物質として１０モル％以下添加して併用してもよい。
【００９２】
発光層の厚さ、正孔注入輸送層の厚さおよび電子注入輸送層の厚さは特に限定されず、形成方法によっても異なるが、通常、５〜１０００ｎｍ程度、特に８〜２００ｎｍとすることが好ましい。
【００９３】
正孔注入輸送層の厚さおよび電子注入輸送層の厚さは、再結合・発光領域の設計によるが、発光層の厚さと同程度もしくは１／１０〜１０倍程度とすればよい。電子もしくは正孔の、各々の注入層と輸送層を分ける場合は、注入層は１ｎｍ以上、輸送層は１０ｎｍ以上とするのが好ましい。このときの注入層、輸送層の厚さの上限は、通常、注入層で２０ｎｍ程度、輸送層で１００ｎｍ程度である。
【００９４】
陰極には、仕事関数の小さい材料、例えば、Ｌｉ、Ｎａ、Ｍｇ、Ａｌ、Ａｇ、Ｉｎあるいはこれらの１種以上を含む合金を用いることが好ましい。また、陰極は結晶粒が細かいことが好ましく、特に、アモルファス状態であることが好ましい。陰極の厚さは１０〜１０００ｎｍ程度とすることが好ましい。
【００９５】
ＥＬ素子を面発光させるためには、少なくとも一方の電極が透明ないし半透明である必要があり、上記したように陰極の材料には制限があるので、好ましくは発光光の透過率が８０％以上となるように陽極の材料および厚さを決定することが好ましい。具体的には、例えば、ＩＴＯ、ＳｎＯ２、Ｎｉ、Ａｕ、Ｐｔ、Ｐｄ、ドーパントをドープしたポリピロールなどを陽極に用いることが好ましい。また、陽極の厚さは１０〜５００ｎｍ程度とすることが好ましい。また、素子の信頼性を向上するために駆動電圧が低いことが必要であるが、好ましいものとして１０〜３０Ω／□のＩＴＯが挙げられる。
【００９６】
基板材料に特に制限はないが、図示例では基板側から発光光を取り出すため、ガラスや樹脂等の透明ないし半透明材料を用いる。また、基板に色フィルター膜や誘電体反射膜を用いて発光色をコントロールしてもよい。
【００９７】
なお、基板に不透明な材料を用いる場合には、図１に示される積層順序を逆にしてもよい。
【００９８】
次に、本発明の有機ＥＬ素子の製造方法を説明する。
【００９９】
陰極および陽極は、蒸着法やスパッタ法等の気相成長法により形成することが好ましい。
【０１００】
正孔注入輸送層、発光層および電子注入輸送層の形成には、均質な薄膜が形成できることから真空蒸着法を用いることが好ましい。真空蒸着法を用いた場合、アモルファス状態または結晶粒径が０．１μｍ以下（通常０．００５μｍ以上）の均質な薄膜が得られる。結晶粒径が０．１μｍを超えていると、不均一な発光となり、素子の駆動電圧を高くしなければならなくなり、電荷の注入効率も著しく低下する。
【０１０１】
真空蒸着の条件は特に限定されないが、１０−３Ｐａ以下の真空度とし、蒸着速度は０．１〜１ｎｍ／ｓｅｃ程度とすることが好ましい。また、真空中で連続して各層を形成することが好ましい。真空中で連続して形成すれば、各層の界面に不純物が吸着することを防げるため、高特性が得られる。また、素子の駆動電圧を低くすることができる。
【０１０２】
これら各層の形成に真空蒸着法を用いる場合において、１層に複数の化合物を含有させる場合、化合物を入れた各ボートを個別に温度制御して共蒸着することが好ましい。
【０１０３】
本発明のＥＬ素子は、通常、直流駆動型のＥＬ素子として用いられるが、交流駆動またはパルス駆動することもできる。印加電圧は、通常、２〜２０Ｖ程度とされる。
【実施例】
【０１０４】
以下、本発明の具体的実施例を比較例とともに示し、本発明をさらに詳細に説明する。
【０１０５】
＜実施例１＞
化合物Ｎｏ．１の合成
シュレンクフラスコにアルゴン下で活性化したマグネシウム０．４８８ｇ（２０ｍｍｏｌ）に、２−ブロモ−１，１，２−トリフェニルエテン６．７０ｇ（２０ｍｍｏｌ）のテトラヒドロフラン（ＴＨＦ）溶液５０ｍｌを滴下しグリニャール化した。この反応溶液にＮｉＣｌ２（ｄｐｐｅ）０．３ｇと４，４’−ジブロモビフェニル３．０２ｇ（９．４ｍｍｏｌ）を加え、６０℃で４時間還流した。この反応溶液を１Ｎ塩酸水溶液に投入しトルエンで抽出し、水洗後、硫酸マグネシウムで乾燥した。溶媒を留去後、アセトン／ジクロロメタンより再結晶し、３．０ｇの青色蛍光を示す白色固体を得た。
【０１０６】
この白色固体１．０ｇを昇華精製し、０．８ｇの純粋な固体を得た。
【０１０７】
質量分析：ｍ／ｅ ６６２（Ｍ＋）
元素分析：                    Ｃ           Ｈ        Ｂｒ 
計算値／％    ９４．２２    ５．７８    ０．０
測定値／％    ９４．３１    ５．５４    ０．０
赤外吸収スペクトル：図２
１Ｈ−ＮＭＲスペクトル（２７０ＭＨｚ）：図３
示差走査熱量測定（ＤＳＣ）：融点３０４℃、ガラス転移温度１１０℃
イオン化ポテンシャル：５．９０ｅＶ
【０１０８】
＜実施例２＞
化合物Ｎｏ．２の合成
シュレンクフラスコにアルゴン下で活性化したマグネシウム０．４８５ｇ（２０ｍｍｏｌ）に、２−ブロモ−１，１，２−トリフェニルエテン６．７０ｇ（２０ｍｍｏｌ）のＴＨＦ溶液５０ｍｌを滴下しグリニャール化した。この反応溶液にＮｉＣｌ２（ｄｐｐｅ）０．４ｇと１，４−ジブロモベンゼン２．３５ｇ（１０ｍｍｏｌ）を加え、６０℃で４時間還流した。この反応溶液を１Ｎ塩酸水溶液に投入しトルエンで抽出し、水洗後、硫酸マグネシウムで乾燥した。溶媒を留去後、アセトン／ジクロロメタンより再結晶し、３．０ｇの青色蛍光を示す白色固体を得た。
【０１０９】
この白色固体１．０ｇを昇華精製し、０．８ｇの純粋な固体を得た。
【０１１０】
質量分析：ｍ／ｅ ５８６（Ｍ＋）
元素分析：                    Ｃ          Ｈ         Ｂｒ 
計算値／％    ９４．１６    ５．８４    ０．０
測定値／％    ９４．１５    ５．５３    ０．０
赤外吸収スペクトル：図４
１Ｈ−ＮＭＲスペクトル：図５
示差走査熱量測定（ＤＳＣ）：融点２５０℃、ガラス転移温度８３℃
イオン化ポテンシャル：５．９５ｅＶ
【０１１１】
＜実施例３＞
化合物Ｎｏ．３の合成
シュレンクフラスコにアルゴン下で活性化したマグネシウム０．４８８ｇ（２０ｍｍｏｌ）に、２−ブロモ−１，１，２−トリフェニルエテン６．７０ｇ（２０ｍｍｏｌ）のＴＨＦ溶液５０ｍｌを滴下しグリニャール化した。この反応溶液にＮｉＣｌ２（ｄｐｐｅ）０．３ｇと４，４’，４”−トリブロモトリフェニルアミン３．００ｇ（６．０ｍｍｏｌ）を加え、６０℃で４時間還流した。この反応溶液を１Ｎ塩酸水溶液に投入しトルエンで抽出し、水洗後、硫酸マグネシウムで乾燥した。溶媒を留去後、アセトン／ジクロロメタンにより再結晶後３．０ｇの青緑色蛍光を示す黄白色固体を得た。
【０１１２】
この白色固体１．０ｇを昇華精製し、０．８ｇの純粋な固体を得た。
【０１１３】
質量分析：ｍ／ｅ １００７（Ｍ＋）
元素分析：                  Ｃ        Ｈ        Ｎ       Ｂｒ
計算値／％  ９２．９１  ５．６９  １．３９  ０．０
測定値／％  ９２．４６  ５．３２  １．２９  ０．０
赤外吸収スペクトル：図６
１Ｈ−ＮＭＲスペクトル（２７０ＭＨｚ）：図７
示差走査熱量測定（ＤＳＣ）：融点３００℃、ガラス転移温度１２９℃
イオン化ポテンシャル：５．４５ｅＶ
【０１１４】
＜実施例４＞
化合物Ｎｏ．７の合成
シュレンクフラスコにアルゴン下で活性化したマグネシウム０．４８５ｇ（２０ｍｍｏｌ）に、２−ブロモ−１，１，２−トリフェニルエテン６．７０ｇ（２０ｍｍｏｌ）のＴＨＦ溶液５０ｍｌを滴下しグリニャール化した。この反応溶液にＮｉＣｌ２（ｄｐｐｅ）０．４ｇと１，３，５−トリブロモベンゼン２．０７ｇ（６．６ｍｍｏｌ）を加え、６０℃で４時間還流した。反応溶液を１Ｎ塩酸水溶液に投入しトルエンで抽出し、水洗後、硫酸マグネシウムで乾燥した。溶媒を留去後、アセトン／ヘキサンより再結晶後、トルエン／ヘキサンを展開溶媒としてシリカカラム精製し、１．０ｇの青色蛍光を示す白色固体を得た。
【０１１５】
この白色固体０．５ｇを昇華精製し、０．３ｇの純粋な固体を得た。
【０１１６】
質量分析：ｍ／ｅ ８４０（Ｍ＋）
赤外吸収スペクトル：図８
１Ｈ−ＮＭＲスペクトル（２７０ＭＨｚ）：図９
示差走査熱量測定（ＤＳＣ）：融点２１３℃、ガラス転移温度９２℃
イオン化ポテンシャル：５．９５ｅＶ
【０１１７】
＜実施例５＞
化合物Ｎｏ．８の合成
シュレンクフラスコにアルゴン下で活性化したマグネシウム０．４８５ｇ（２０ｍｍｏｌ）に、２，５−ジブロモチオフェン２．４２ｇ（１０ｍｍｏｌ）のＴＨＦ溶液５０ｍｌを滴下しグリニャール化した。この反応溶液にＮｉＣｌ２（ｄｐｐｅ）０．４ｇと１，２−ブロモ−１，１，２−トリフェニルエテン６．７０ｇ（２０ｍｍｏｌ）を加え、６０℃で４時間還流した。反応溶液を１Ｎ塩酸水溶液に投入しトルエンで抽出し、水洗後、硫酸マグネシウムで乾燥した。溶媒を留去後、アセトン／ヘキサンより再結晶後、１．０ｇの緑色蛍光を示す黄色固体を得た。
【０１１８】
この黄色固体１．０ｇを昇華精製し、０．８ｇの純粋な固体を得た。
【０１１９】
質量分析：ｍ／ｅ ５９２（Ｍ＋）
元素分析：                  Ｃ        Ｈ        Ｓ       Ｂｒ
計算値／％  ８９．１５  ５．４４  ５．４１  ０．０
測定値／％  ８９．０５  ５．３２  ５．０５  ０．０
イオン化ポテンシャル：５．４０ｅＶ
【０１２０】
なお、赤外吸収スペクトル、１Ｈ−ＮＭＲスペクトルの結果からも、上記化合物と同定した。
【０１２１】
＜実施例６＞
化合物Ｎｏ．１９の合成
シュレンクフラスコにアルゴン下で活性化したマグネシウム０．４８５ｇ（２０ｍｍｏｌ）に、２−ブロモ−１，１，２−トリフェニルエテン６．７０ｇ（２０ｍｍｏｌ）のＴＨＦ溶液５０ｍｌを滴下しグリニャール化した。この反応溶液にＮｉＣｌ２（ｄｐｐｅ）０．４ｇと２，３−ビス（４−ブロモフェニル）キノキサリン４．４０ｇ（２０ｍｍｏｌ）を加え、６０℃で４時間還流した。反応溶液を０．１Ｎ塩酸水溶液に投入しクロロホルムで抽出し、水洗後、硫酸マグネシウムで乾燥した。溶媒を留去後、アセトンより再結晶後、３．０ｇの緑色蛍光を示す黄色固体を得た。
【０１２２】
この黄色固体１．０ｇを昇華精製し、０．８ｇの純粋な固体を得た。
【０１２３】
質量分析：ｍ／ｅ ７９０（Ｍ＋）
元素分析：                    Ｃ          Ｈ           Ｎ
計算値／％    ９１．１０    ５．３５    ３．５４
測定値／％    ９１．０３    ５．２８    ３．４０
赤外吸収スペクトル：図１０
１Ｈ−ＮＭＲスペクトル：図１１
イオン化ポテンシャル：５．９８ｅＶ
【０１２４】
＜実施例７＞
化合物Ｎｏ．４の合成
４，４’−ジブロモビフェニル３．０２ｇ（９．４ｍｍｏｌ）のかわりに、ビス（ｐ−ブロモフェニル）エーテル２．９５ｇ（９ｍｍｏｌ）を用いるほかは実施例１と同様にして合成した。
【０１２５】
質量分析：ｍ／ｅ ６７８（Ｍ＋）
赤外吸収スペクトル：図１２
１Ｈ−ＮＭＲスペクトル：図１３
示差走査熱量測定（ＤＳＣ）：融点２５４℃、ガラス転移温度９０℃
なお、元素分析の測定値は計算値とよく一致した。
【０１２６】
＜実施例８＞
化合物Ｎｏ．３３の合成
Ｎ，Ｎ’−（ビス（４−ブロモフェニル）−Ｎ，Ｎ’−ジフェニル−４，４’−ジアミノビフェニルの合成Ｎ，Ｎ’−ジフェニルベンジジン１６．８ｇ（５０ｍｍｏｌ）と４−ヨードブロモベンゼン４２．４ｇ（１５０ｍｍｏｌ）と活性銅粉０．２ｇと炭酸カリウム２０．７ｇ（１５０ｍｍｏｌ）を２００ｍｌナスフラスコに投入し、Ｎ２置換後２００℃で２４時間攪拌した。
【０１２７】
トルエンを１００ｍｌ加え、有機層を抽出し、水で３回洗浄した。トルエンとヘキサンの混合溶媒を抽出溶媒としてシリカカラムクロマト精製を３回行い、ヘキサン／ジクロロメタンより再結晶し、青色蛍光をもつ白色結晶１５．２ｇを得た。
【０１２８】
化合物Ｎｏ．３３の合成シュレクフラスコにアルゴン下で活性化したマグネシウム０．４８５ｇ（２０ｍｍｏｌ）に、２−ブロモ−１，１，２−トリフェニルエテン６．７ｇ（２０ｍｍｏｌ）のＴＨＦ溶液５０ｍｌを滴下し、グリニャール化した。
【０１２９】
この反応溶媒にＮｉＣｌ２（ｄｐｐｅ）０．４ｇとＮ，Ｎ’−ビス（４−ブロモフェニル）−Ｎ，Ｎ’−ジフェニル−４，４’−ジアミノビフェニル５．８２ｇ（９ｍｍｏｌ）を加え、６０〜７０℃で４時間還流した。
【０１３０】
反応溶液を１０％塩酸水溶液に投入しトルエンとクロロホルムで抽出し、水洗後、硫酸マグネシウムで乾燥した。溶媒を留去後、アセトンで洗浄し、トルエンとヘキサンの混合溶媒を展開溶媒としてカラムクロマト精製し３．０ｇの緑黄色の蛍光をもつ黄白色固体を得た。
【０１３１】
この黄色固体１．０ｇを昇華精製し、０．７ｇの純粋な固体を得た。
【０１３２】
質量分析：ｍ／ｅ ９９６（Ｍ＋）
赤外吸収スペクトル：図１４
１Ｈ−ＮＭＲスペクトル：図１５
示差走査熱量測定（ＤＳＣ）：融点３３３℃、ガラス転移温度１３２℃
イオン化ポテンシャル：５．３８ｅＶ
なお、元素分析の測定値は計算値とよく一致した。
【０１３３】
＜実施例９＞
化合物Ｎｏ．４２の合成
９，１０−ビス（ｐ−ブロモフェニル）アントラセンの合成
２６０ｍｌフラスコにアルゴン下で、アントラキノン４．１６ｇ（２０ｍｍｏｌ）とトルエン１００ｍｌの中に４−ヨードブロモベンゼンとブチルリチウム（ヘキサン溶液）より合成した。４−ブロモフェニルリチウム６．５２ｇ（４０ｍｍｏｌ）のエーテル溶液を滴下した。室温で２４時間攪拌後、水を１００ｍｌ滴下した。沈澱物を濾過し、ジオール体を得た。
【０１３４】
このジオール体を酢酸１００ｍｌに溶解し、二塩化スズ２．０ｇの塩酸溶液を滴下し、１００℃で１時間攪拌後トルエンで抽出し、水で５回洗浄した。硫酸マグネシウムで乾燥後、溶媒を留去してトルエンとヘキサンを抽出溶媒としてシリカカラムクロマトで精製した。
【０１３５】
その後トルエンで再結晶し、青色蛍光を示す白色結晶１ｇを得た。
【０１３６】
化合物Ｎｏ．４２の合成Ｎ，Ｎ’−ビス（ｐ−ブロモフェニル）−Ｎ，Ｎ’−ジフェニル−４，４’−アミノビフェニル５．８２ｇ（９ｍｍｏｌ）のかわりに、９，１０−ビス（ｐ−ブロモフェニル）アントラセン４．４０ｇ（９ｍｍｏｌ）を用い、実施例８と同様に合成した。
【０１３７】
質量分析：ｍ／ｅ ８３８（Ｍ＋）
赤外吸収スペクトル：図１６
１Ｈ−ＮＭＲスペクトル：図１７
示差走査熱量測定（ＤＳＣ）：融点３７０℃、ガラス転移温度１４３℃
なお、元素分析の測定値は計算値とよく一致した。
【０１３８】
＜実施例１０＞
化合物Ｎｏ．６５の合成
４，４’−ジブロモビフェニル３．０２ｇ（９．４ｍｍｏｌ）のかわりに、２，６−ジクロロ−３メトキシアクリジン２．５ｇ（９ｍｍｏｌ）を用いるほかは実施例１と同様にして合成した。
【０１３９】
質量分析：ｍ／ｅ ７１６（Ｍ＋）
赤外吸収スペクトル：図１８
１Ｈ−ＮＭＲスペクトル：図１９
示差走査熱量測定（ＤＳＣ）：融点２５９．２℃、ガラス転移温度１３２．６℃
なお、元素分析の測定値は計算値とよく一致した。
【０１４０】
化１３〜化２３に示される他の例示化合物も実施例１〜１０に準じて合成した。これらの化合物は、元素分析、質量分析、赤外吸収スペクトル、１Ｈ−ＮＭＲスペクトルの結果から同定した。
【０１４１】
＜実施例１１＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１４２】
次いで、Ｎ，Ｎ’−ジフェニル−Ｎ，Ｎ’−ｍ−トリル−４，４’−ジアミノ−１，１’−ビフェニル（ＴＰＤ−１）を蒸着速度０．２ｎｍ／ｓｅｃで５０ｎｍの厚さに蒸着し、正孔注入輸送層とした。
【０１４３】
次いで、実施例１の化合物Ｎｏ．１を５０ｎｍの厚さに蒸着し、発光層とした。
【０１４４】
次いで、減圧状態を保ったまま、電子注入輸送層として、トリス（８−キノリノラト）アルミニウムを蒸着速度０．２ｎｍ／ｓｅｃで１０ｎｍの厚さに蒸着した。
【０１４５】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１４６】
この有機ＥＬ素子に電圧を印加して電流を流したところ、１９Ｖ、１５５ｍＡ／ｃｍ２で８５００ｃｄ／ｍ２の青色（発光極大波長λmax＝４８５ｎｍ）の発光が確認され、この発光は乾燥窒素雰囲気中で２００時間以上安定していた。部分的非発光部の出現および成長は全くなかった。輝度の半減期は１０ｍＡ／ｃｍ２の定電流駆動で１０時間であった。
【０１４７】
＜実施例１２＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１４８】
次いで、ポリ（チオフェン−２，５−ジイル）を１０ｎｍの厚さに蒸着し、正孔注入層とした。
【０１４９】
次いで、Ｎ，Ｎ’−ジフェニル−Ｎ，Ｎ’−ｍ−トリル−４，４’−ジアミノ−１，１’−ビフェニル（ＴＰＤ−１）を蒸着速度０．２ｎｍ／ｓｅｃで５０ｎｍの厚さに蒸着し、正孔輸送層とした。
【０１５０】
次いで、実施例１の化合物Ｎｏ．１を５０ｎｍの厚さに蒸着し、発光層とした。
【０１５１】
次いで、減圧状態を保ったまま、電子注入輸送層として、トリス（８−キノリノラト）アルミニウムを蒸着速度０．２ｎｍ／ｓｅｃで１０ｎｍの厚さに蒸着した。
【０１５２】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１５３】
この有機ＥＬ素子に電圧を印加して電流を流したところ、１６Ｖ、３２５ｍＡ／ｃｍ２で１５０００ｃｄ／ｍ２の青色（発光極大波長λmax＝４８５ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で１００時間であった。
【０１５４】
＜実施例１３＞
実施例１２と同様に素子を作製した。ただし、ホール輸送材料ＴＰＤ−１の代わりに、Ｎ，Ｎ，Ｎ’，Ｎ’−テトラキス（３−ビフェニル）−４，４’−ジアミノ−１，１’−ビフェニル（ＴＰＤ−２）を用いた。
【０１５５】
この有機ＥＬ素子に電圧を印加して電流を流したところ、１８Ｖ、４７５ｍＡ／ｃｍ２で１１５００ｃｄ／ｍ２の青色（発光極大波長λmax＝４８５ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で２００時間であった。
【０１５６】
＜実施例１４＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１５７】
次いで、ポリ（チオフェン−２，５−ジイル）を１０ｎｍの厚さに蒸着し、正孔注入層とした。
【０１５８】
次いで、Ｎ，Ｎ’−ジフェニル−Ｎ，Ｎ’−ｍ−トリル−４，４’−ジアミノ−１，１’−ビフェニル（ＴＰＤ−１）を蒸着速度０．２ｎｍ／ｓｅｃで５０ｎｍの厚さに蒸着し、正孔輸送層とした。
【０１５９】
次いで、実施例２の化合物Ｎｏ．２を５０ｎｍの厚さに蒸着し、発光層とした。
【０１６０】
次いで、減圧状態を保ったまま、電子注入輸送層として、トリス（８−キノリノラト）アルミニウムを蒸着速度０．２ｎｍ／ｓｅｃで１０ｎｍの厚さに蒸着した。
【０１６１】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１６２】
この有機ＥＬ素子に電圧を印加して電流を流したところ、１５Ｖ、３００ｍＡ／ｃｍ２で８０００ｃｄ／ｍ２の青色（発光極大波長λmax＝４８５ｎｍ）の発光が確認され、この発光は乾燥窒素雰囲気中で１００時間以上安定していた。部分的非発光部の出現および成長は全くなかった。輝度の半減期は１０ｍＡ／ｃｍ２の定電流駆動で２０時間であった。
【０１６３】
＜実施例１５＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１６４】
次いで、ポリ（チオフェン−２，５−ジイル）を１０ｎｍの厚さに蒸着し、正孔注入層とした。
【０１６５】
次いで、Ｎ，Ｎ’−ジフェニル−Ｎ，Ｎ’−ｍ−トリル−４，４’−ジアミノ−１，１’−ビフェニル（ＴＰＤ−１）を蒸着速度０．２ｎｍ／ｓｅｃで５０ｎｍの厚さに蒸着し、正孔輸送層とした。
【０１６６】
次いで、実施例３の化合物Ｎｏ．３を５０ｎｍの厚さに蒸着し、発光層とした。
【０１６７】
次いで、減圧状態を保ったまま、電子注入輸送層として、トリス（８−キノリノナト）アルミニウムを蒸着速度０．２ｎｍ／ｓｅｃで１０ｎｍの厚さに蒸着した。
【０１６８】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１６９】
この有機ＥＬ素子に電圧を印加して電流を流したところ、１４Ｖ、５３ｍＡ／ｃｍ２で３４５ｃｄ／ｍ２の青緑色（発光極大波長λmax＝４５０ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で２００時間であった。
【０１７０】
＜実施例１６＞
実施例１２において、発光層に化合物Ｎｏ．１を用いるかわりに、化合物Ｎｏ．４２を用いるほかは同様にして有機ＥＬ素子を得た。
この有機ＥＬ素子に電圧を印加して電流を流したところ、１５Ｖ、４５０ｍＡ／ｃｍ２で８０２０ｃｄ／ｍ２の青色（発光極大波長λmax＝４７０ｎｍ）の発光が確認され、この発光は乾燥窒素雰囲気中で３０００時間以上安定していた。部分的非発光部の出現および成長は全くなかった。輝度の半減期は１０ｍＡ／ｃｍ２の定電流駆動で３００時間であった。
【０１７１】
＜実施例１７＞
実施例１２において、発光層に化合物Ｎｏ．１を用いるかわりに、化合物Ｎｏ．４９を用いるほかは同様にして有機ＥＬ素子を得た。
この有機ＥＬ素子に電圧を印加して電流を流したところ、１４Ｖ、３４０ｍＡ／ｃｍ２で１８０００ｃｄ／ｍ２の青色（発光極大波長λmax＝４８０ｎｍ）の発光が確認され、この発光は乾燥窒素雰囲気中で５０００時間以上安定していた。部分的非発光部の出現および成長は全くなかった。輝度の半減期は１０ｍＡ／ｃｍ２の定電流駆動で５００時間であった。
【０１７２】
＜実施例１８＞
実施例１２において、発光層に化合物Ｎｏ．１を用いるかわりに、化合物Ｎｏ．５３を用いるほかは同様にして有機ＥＬ素子を得た。
【０１７３】
この有機ＥＬ素子に電圧を印加して電流を流したところ、１６Ｖ、３００ｍＡ／ｃｍ２で９０４０ｃｄ／ｍ２の青色（発光極大波長λmax＝４７０ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で２００時間であった。
【０１７４】
＜実施例１９＞
実施例１２において、発光層を形成した後、トリス（８−キノリノラト）アルミニウムを蒸着速度０．２ｎｍ／ｓｅｃで２０ｎｍの厚さに蒸着し、電子輸送層とした。次いで、テトラブチルジフェノキノンを１０ｎｍの厚さに蒸着し、電子注入層とした。その後、実施例１２と同様にして有機ＥＬ素子を得た。
【０１７５】
この有機ＥＬ素子に電圧を印加して電流を流したところ、１３Ｖ、１０５ｍＡ／ｃｍ２で４５００ｃｄ／ｍ２の青色（発光極大波長λmax＝４８０ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で５０時間であった。
【０１７６】
＜実施例２０＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１７７】
次いで、化合物Ｎｏ．７を蒸着速度０．２ｎｍ／ｓｅｃで５０ｎｍの厚さに蒸着し、正孔注入輸送層とした。
【０１７８】
次いで、トリス（８−キノリノラト）アルミニウムを５０ｎｍの厚さに蒸着し、電子注入輸送層を兼ねる発光層とした。
【０１７９】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１８０】
この有機ＥＬ素子に電圧を印加して電流を流したところ、１１Ｖ、５２５ｍＡ／ｃｍ２で１７５９ｃｄ／ｍ２の緑色（発光極大波長λmax＝５００ｎｍ）の発光が確認され、この発光は乾燥窒素雰囲気中で１０００時間以上安定していた。部分的非発光部の出現および成長は全くなかった。輝度の半減期は４００時間であった。
【０１８１】
＜実施例２１＞
実施例２０において、正孔注入輸送層に化合物Ｎｏ．７を用いるかわりに、化合物Ｎｏ．８を用いるほかは同様にして有機ＥＬ素子を得た。
【０１８２】
この有機ＥＬ素子に電圧を印加して電流を流したところ、１３Ｖ、３００ｍＡ／ｃｍ２で４０００ｃｄ／ｍ２の緑色（発光極大波長λmax＝５２０ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で５０時間であった。
【０１８３】
＜実施例２２＞
実施例２０において、正孔注入輸送層に化合物Ｎｏ．７を用いるかわりに、化合物Ｎｏ．３３を用いるほかは同様にして有機ＥＬ素子を得た。
【０１８４】
この有機ＥＬ素子に電圧を印加して電流を流したところ、１２Ｖ、５２５ｍＡ／ｃｍ２で１２０００ｃｄ／ｍ２の青緑色（発光極大波長λmax＝５０３ｎｍ）の発光が確認され、この発光は乾燥窒素雰囲気中で４０００時間以上安定していた。部分的非発光部の出現および成長は全くなかった。輝度の半減期は１０ｍＡ／ｃｍ２の定電流駆動で５００時間であった。
【０１８５】
＜実施例２３＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１８６】
次いで、ポリ（チオフェン−２，５−ジイル）を１０ｎｍの厚さに蒸着し、正孔注入層とした。
【０１８７】
次いで、Ｎ，Ｎ’−ジフェニル−Ｎ，Ｎ’−ｍ−トリル−４，４’−ジアミノ−１，１’−ビフェニル（ＴＰＤ−１）を蒸着速度０．２ｎｍ／ｓｅｃで５０ｎｍの厚さに蒸着し、正孔輸送層とした。
【０１８８】
次いで、トリス（８−キノリノラト）アルミニウムを蒸着速度０．２ｎｍ／ｓｅｃを５０ｎｍの厚さに蒸着し、発光層とした。
【０１８９】
次いで、減圧状態を保ったまま、電子注入輸送層として、実施例６の化合物Ｎｏ．１９を蒸着速度０．２ｎｍ／ｓｅｃで１０ｎｍの厚さに蒸着した。
【０１９０】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０１９１】
この有機ＥＬ素子に電圧を印加して電流を流したところ、１４Ｖ、３００ｍＡ／ｃｍ２で１５０００ｃｄ／ｍ２の青緑色（発光極大波長λmax＝４９５ｎｍ）の発光が確認され、この発光は乾燥窒素雰囲気中で５００時間以上安定していた。部分的非発光部の出現および成長は全くなかった。輝度の半減期は１０ｍＡ／ｃｍ２の定電流駆動で２００時間であった。
【０１９２】
＜実施例２４＞
実施例２３において、電子注入輸送層に化合物Ｎｏ．１９を用いるかわりに、化合物Ｎｏ．１６を用いるほかは同様にして有機ＥＬ素子を得た。
【０１９３】
この有機ＥＬ素子に電圧を印加して電流を流したところ、１２Ｖ、４５０ｍＡ／ｃｍ２で１８０００ｃｄ／ｍ２の緑色（発光極大波長λmax＝５００ｎｍ）の発光が確認され、この発光は乾燥窒素雰囲気中で１０００時間以上安定していた。部分的非発光部の出現および成長は全くなかった。輝度の半減期は１０ｍＡ／ｃｍ２の定電流駆動で４００時間であった。
【０１９４】
＜実施例２５＞
実施例１２と同様に正孔輸送層を形成した後、ＴＰＤ−１と実施例１の化合物Ｎｏ．１を蒸着速度０．２ｎｍ／ｓｅｃで２０ｎｍの厚さに蒸着し、発光層とした。この場合、ＴＰＤ−１と化合物Ｎｏ．１との比率は重量比で１：１とした。
【０１９５】
次いで、化合物Ｎｏ．１を用いるほかは、実施例１２と同様に電子注入輸送層を形成し、さらに同様に陰極を形成して有機ＥＬ素子を得た。
【０１９６】
この有機ＥＬ素子に電圧を印加して電流を流したところ、１２Ｖ、２５０ｍＡ／ｃｍ２で１２０００ｃｄ／ｍ２の青色（発光極大波長λmax＝４８０ｎｍ）の発光が確認され、この発光は乾燥窒素雰囲気中で５０００時間以上安定していた。部分的非発光部の出現および成長は全くなく、電流リークもみられなかった。輝度の半減期は１０ｍＡ／ｃｍ２の定電流駆動で１０００時間であった。
【０１９７】
実施例１１〜２５において、化１３〜化２３に掲げた本発明の化合物の１種または２種以上を適宜選択して、上記実施例以外の組合せで、発光層、電子注入輸送層または正孔注入輸送層に用いたところ、有機ＥＬ素子の層構成等に応じて、上記実施例と同様の結果が得られた。
【０１９８】
＜比較例１＞
厚さ１００ｎｍのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０−４Ｐａまで減圧した。
【０１９９】
次いで、Ｎ，Ｎ’−ビス（−ｍ−メチルフェニル）−Ｎ，Ｎ’−ジフェニル−１，１’−ビフェニル−４，４’−ジアミンを５０ｎｍの厚さに蒸着し、正孔注入輸送層とした。
【０２００】
次いで、減圧状態を保ったまま、１，３−ビス（５−（４−ｔ−ブチルフェニル）−１，３，４−オキサジアゾ−２−イル）ベンゼン（ＯＸＤ−７）を蒸着速度０．２ｎｍ／ｓｅｃで５０ｎｍの厚さに蒸着して、電子注入輸送・発光層とした。
【０２０１】
さらに、減圧状態を保ったまま、ＭｇＡｇ（重量比１０：１）を蒸着速度０．２ｎｍ／ｓｅｃで２００ｎｍの厚さに蒸着して陰極とし、有機ＥＬ素子を得た。
【０２０２】
この有機ＥＬ素子に電圧を印加して電流を流したところ、１４Ｖ、１２７ｍＡ／ｃｍ２で５５０ｃｄ／ｍ２の青色（発光極大波長λmax＝４８０ｎｍ）の発光が確認され、この発光は乾燥窒素雰囲気中で１０時間にて、部分的非発光部の出現および成長が見られ、２０時間にて絶縁破壊を起こした。輝度の半減期は２０分であった。
【０２０３】
＜比較例２＞
C. Adachi et al., Appli. Phys. Lett., 56, 799(1990) に記載の１，１，４，４−テトラフェニル−１，３−ブタジエンを発光層に用いて、この文献と同様の構成の有機ＥＬ素子を組み立てた。すなわち、比較例１において、正孔注入輸送層を形成したのち、上記化合物を同様に５０ｎｍの厚さに蒸着して発光層とした。その後、トリス（８−キノリノラト）アルミニウムを蒸着速度０．２ｎｍ／ｓｅｃで１０ｎｍの厚さで蒸着して電子注入輸送層とし、比較例１と同様に陰極を形成し、有機ＥＬ素子を得た。
【０２０４】
この有機ＥＬ素子は、有機層が結晶化しており、両電極に電圧を印加したところ、ショートした状態であり、明確な発光は得られなかった。
【０２０５】
＜比較例３＞
比較例２において、ｔ−ブチルフェニルビフェニルオキサジアゾール（ＰＢＤ）を電子注入輸送層とするほかは、同構成の有機ＥＬ素子を得た。
【０２０６】
この有機ＥＬ素子は、作製してから１時間後にはショートした状態となり、この状態で電圧を印加したところ青色の発光はみられたものの絶縁破壊した。
【０２０７】
＜比較例４＞
特開平６−１００８５７号公報の合成例１の方法に従い、ジフェニルクロロメタンをグリニャール化し、これと１，４−ジベンゾイルベンゼンとを反応させ、ギ酸存在下で脱水して、化合物Ｎｏ．２を得た。
【０２０８】
このようにして得られた化合物Ｎｏ．２を発光層に用いるほかは実施例１４と同様にして有機ＥＬ素子を得た。
【０２０９】
この有機ＥＬ素子について、実施例１４と同様に特性を調べたところ、同じ駆動電流値によって半分程度の輝度しか得られなかった。
【０２１０】
なお、上記のＥＬ素子を得るにあたり、化５の化合物および比較例に用いた化合物の蒸着膜の安定性を調べた。これらの一例を以下に示す。
【０２１１】
＜実施例２６＞
実施例１で得られた化合物Ｎｏ．１をガラス基板上に、１０−５Ｐａ以下の減圧下で真空蒸着を行い、１０００Ａ厚の蒸着膜を形成した。
【０２１２】
この蒸着膜は初期においては透明なアモルファス状の膜であり、大気中に放置しても１ケ月程度は結晶化しなかった。
【０２１３】
＜実施例２７＞
実施例２で得られた化合物Ｎｏ．２を用い、実施例２６と同様に蒸着膜を形成し、実施例２６と同様にして膜の安定性を調べたところ、１０日程度は結晶化しなかった。
【０２１４】
＜比較例５＞
特開平６−１００８５７号公報の合成例１に従って得られた化合物Ｎｏ．２を用い、実施例２６と同様に蒸着膜を形成し、実施例２６と同様にして膜の安定性を調べたところ、初期においてはアモルファス状の膜であったが、１日後には結晶化した。
【０２１５】
＜実施例２８＞
化合物（Ｎｏ．３、７、８、１６、１９、３３、４２、４９、５３）について、実施例２６と同様にして各化合物の蒸着膜を形成し、同様に各膜の安定性を調べたところ、大気中に１年以上放置しても初期のアモルファス状態が維持されていることがわかった。
【図面の簡単な説明】
【０２１６】
【図１】本発明のＥＬ素子の構成例を示す側面図である。
【図２】本発明に用いるテトラアリールエテン誘導体の赤外吸収スペクトルを示すグラフである。
【図３】本発明に用いるテトラアリールエテン誘導体のＮＭＲスペクトルを示すグラフである。
【図４】本発明に用いるテトラアリールエテン誘導体の赤外吸収スペクトルを示すグラフである。
【図５】本発明に用いるテトラアリールエテン誘導体のＮＭＲスペクトルを示すグラフである。
【図６】本発明に用いるテトラアリールエテン誘導体の赤外吸収スペクトルを示すグラフである。
【図７】本発明に用いるテトラアリールエテン誘導体のＮＭＲスペクトルを示すグラフである。
【図８】本発明に用いるテトラアリールエテン誘導体の赤外吸収スペクトルを示すグラフである。
【図９】本発明に用いるテトラアリールエテン誘導体のＮＭＲスペクトルを示すグラフである。
【図１０】本発明に用いるテトラアリールエテン誘導体の赤外吸収スペクトルを示すグラフである。
【図１１】本発明に用いるテトラアリールエテン誘導体のＮＭＲスペクトルを示すグラフである。
【図１２】本発明に用いるテトラアリールエテン誘導体の赤外吸収スペクトルを示すグラフである。
【図１３】本発明に用いるテトラアリールエテン誘導体のＮＭＲスペクトルを示すグラフである。
【図１４】本発明に用いるテトラアリールエテン誘導体の赤外吸収スペクトルを示すグラフである。
【図１５】本発明に用いるテトラアリールエテン誘導体のＮＭＲスペクトルを示すグラフである。
【図１６】本発明に用いるテトラアリールエテン誘導体の赤外吸収スペクトルを示すグラフである。
【図１７】本発明に用いるテトラアリールエテン誘導体のＮＭＲスペクトルを示すグラフである。
【図１８】本発明に用いるテトラアリールエテン誘導体の赤外吸収スペクトルを示すグラフである。
【図１９】本発明に用いるテトラアリールエテン誘導体のＮＭＲスペクトルを示すグラフである。
【符号の説明】
【０２１７】
１ 有機ＥＬ素子
２ 基板
３ 陽極
４ 正孔注入輸送層
５ 発光層
６ 電子注入輸送層
７ 陰極
【図１】
2005133100.tif 000030
【図２】
2005133100.tif 000031
【図３】
2005133100.tif 000032
【図４】
2005133100.tif 000033
【図５】
2005133100.tif 000034
【図６】
2005133100.tif 000035
【図７】
2005133100.tif 000036
【図８】
2005133100.tif 000037
【図９】
2005133100.tif 000038
【図１０】
2005133100.tif 000039
【図１１】
2005133100.tif 000040
【図１２】
2005133100.tif 000041
【図１３】
2005133100.tif 000042
【図１４】
2005133100.tif 000043
【図１５】
2005133100.tif 000044
【図１６】
2005133100.tif 000045
【図１７】
2005133100.tif 000046
【図１８】
2005133100.tif 000047
【図１９】
2005133100.tif 000048